(57)【要約】【課題】プラスチック容器に、アーク放電を発生させずに、障害なく成膜する。【解決手段】１つの筐体からなるサブチャンバーに複数のメインチャンバーが整列し、各メインチャンバー内部に開口を有するプラスチック容器を倒立して収納し、該プラスチック容器に全数同時にプラズマＣＶＤ法で薄膜を形成する装置であって、各メインチャンバー内部でプラスチック容器の首部を挟む力をかけてプラスチック容器１を支持する容器首部支持部品を隔壁板の貫通孔に設置し、さらに前記容器首部支持部品が前記プラスチック容器を倒立して収納する機能を併せ持った成膜装置を用いる。【選択図】図５
2010242205.tif 000002
【特許請求の範囲】
【請求項１】
１つの筐体からなるサブチャンバーに複数のメインチャンバーが整列し、各メインチャンバー内部に開口部を有するプラスチック容器を倒立して収納し、該プラスチック容器に全数同時にプラズマＣＶＤ法で薄膜を形成する装置であって、各メインチャンバー内部でプラスチック容器の首部を挟む力をかけてプラスチック容器を支持する容器首部支持部品を隔壁板の貫通孔に設置し、さらに前記容器首部支持部品が前記プラスチック容器を倒立して収納する機能を併せ持ったことを特徴とする成膜装置。
【請求項２】
請求項１記載の成膜装置において、前記容器首部支持部品が、前記プラスチック容器の首部のねじと嵌合するねじ孔を有し、前記プラスチック容器を前記容器首部支持部品にねじ込んで支持することを特徴とする成膜装置。
【請求項３】
請求項１記載の成膜装置において、前記容器首部支持部品が、脱着を容易にしたアンダーカット形状で内側にフランジを有する第１の部品と、該第１の部品を内側に嵌め込む外側の第２のリング部品から成り、前記第１の部品のフランジを前記プラスチック容器のフランジ上に設置した後に前記第２のリング部品に前記第１の部品を嵌め込むことで前記第１の部品を挟む力をかけ、前記第１の部品の内側のフランジが前記プラスチック容器の首部を挟む力をかけて支持することを特徴とする成膜装置。
【請求項４】
請求項１乃至３の何れか一項に記載の成膜装置において、前記容器首部支持部品が、前記プラスチック容器と嵌合された状態で前記メインチャンバーに出し入れ可能であることを特徴とする成膜装置。
【発明の詳細な説明】
【技術分野】
【０００１】
本発明は、圧力が１００Ｐａから０．５Ｐａの真空領域で、プラスチック容器の内外面に成膜する装置において、成膜安定性を向上させる技術に関する。
【背景技術】
【０００２】
一般に、プラスチック容器に酸素透過度やその他のガス透過度を低下させる目的で、酸化珪素皮膜やダイヤモンドの結晶構造に近い炭素皮膜をプラスチック容器の内外面に施すことが、盛んに行われている。この処方を施すと、単層のポリエステルあるいはポリエチレン容器の酸素透過度が１／１０あるいは１／２０にまで低下し、その結果内容物の酸化の進み方が緩慢になることで商品寿命が延び、品質の向上を図ることが可能となる。従って、従来はＥＶＯＨやポリアミドといったガスバリア性樹脂を用いて、多層容器を必要としていた領域にも単層成形のプラスチック容器が進出することが可能となった。
【０００３】
一般に、酸化珪素被膜を形成する場合、原料ガスとしてはヘキサメチルジシロキサンのようなオルガノシロキサンと、反応ガスとして酸素を使うことが良く知られている。ガスバリア性を高める膜を生成する場合、二酸化珪素の結晶構造が最もよいガスバリア性が得られる。プラズマＣＶＤでは、ＳｉＯ２の堆積物としてガスバリア膜を形成する。
【０００４】
従来から、圧力が１００Ｐａから０．５Ｐａの真空領域で、プラスチック容器１に成膜する装置として、例えば、図１に示すように、複数のメインチャンバー７を１つのサブチャンバー８に接続して、各メインチャンバー７に倒立して収納した各プラスチック容器１に対して、プラズマＣＶＤ法を用いて、一括で成膜する多数取り成膜装置がある。この多数取り成膜装置のメリットは、成膜に必要な電源、整合器、真空ポンプ９、ガス供給装置を共有できるため、狭い場所でも設置が可能であり、チャンバーの移動もないことから故障が少ないということである。また調整箇所も少ないため装置導入から立上げまでの時間も、連続回転式と比べて短時間で済む。何よりも装置構成を単純にできることが最大のメリットである。
【０００５】
しかし多数取り成膜装置の成膜におけるトラブルとして、高温プラズマによるプラスチック容器１の熱変形やアーク放電によるプラスチック容器１の炭化といった現象が見られることがある。この原因としては、メインチャンバー７に印加された高周波やマイクロ波がもたらす電界強度の分布にムラがあることと、メインチャンバー７内部のガス分子過多あるいは偏在化あるいは排気能力の低下が主な原因であることが分かって来た。
【０００６】
元来倒立収納はプラスチック容器１の出し入れがしやすく、特に射出成形されたプラスチック容器１の口元部は寸法精度が良好なため、収納位置精度が高く、また容器支持部品とのシール性も良好な方法である。しかしながら、図２に示すように、容器口元支持とサブチャンバー８からのプラズマを遮蔽する役割を兼ねた隔壁板６がメインチャンバー７を上下に分けてしまう構造であるため、容器側空間の排気が難しく、その結果プラスチック容器１の熱変形やアーク放電による樹脂の炭化が発生する。これを防ぐために例えば従来は、図３（ａ）に示すように、隔壁板６とメインチャンバー７の間にガスベント３を設けて排気を行なってきた。しかし、当初は良好な成膜を継続するものの、その隙間を成膜生成物が徐々に埋めていくに従い、図３（ｂ）に示すように滞留した気体分子がプラスチック容器１と隔壁板６の隙間から排気されるようになり、この部分の電界強度が最も高い場所にあたることから、アーク放電などによるトラブルが発生していた。
【０００７】
アーク放電の規模はその時々の条件によりさまざまであり、一見して不良と判る成膜品
の発光強度は正常な場合と比較すると明らかに異なる波形を示すが、中には判別のしにくい小さな異常もあり、その場合の発光強度の観察条件はデジタル観測で１０ナノ秒間隔以下でないと確認できない場合もある。現実的に問題となるのは、識別の難しいごく短時間のアーク放電異常であり、その発生頻度は定常的ではなく発生の仕方は非常にムラが多い。
【０００８】
また特許文献１では、倒立収納のための手段として容器底部を把持固定するチャンバー蓋５を用いてこれとともに搬送を行うことで、容器首部１ａの保持の必要をなくし隔壁板６を除去しアーク放電を生じにくくした。しかし、サブチャンバー８とメインチャンバー７とを仕切らなくなったことにより、サブチャンバー８で発生したプラズマがメインチャンバー７のプラスチック容器１側に侵入しやすくなり、反応エネルギーの損失による膜物性の低下という新たな問題を生んでしまった。
【０００９】
また特許文献２では、適宜交換可能な容器保持部品を提案しているが、アーク放電対策としての機能までは付与していないことと、また剛性の弱いプラスチック容器１やキャップを使って正立させる設計のプラスチック容器１について、成膜装置前後の搬送方法について課題が残されており、これらを解決するための工夫が求められていた。
【００１０】
更に、プラスチック容器１と容器保持部品のシール性を高めるため、容器底部にチャンバー蓋５などを介して下向きの荷重を掛ける方法も試みられているが、容器胴部の寸法精度や偏肉の影響でシール面に隙間が生じるといった逆効果も確認されたため、代替案が求められていた。
【先行技術文献】
【特許文献】
【００１１】
【特許文献１】特開２００８−０７５１４３号公報
【特許文献２】特開２００２−３７１３６４号公報
【発明の概要】
【発明が解決しようとする課題】
【００１２】
アーク放電は落雷と同様に狭い面積にエネルギーが集中するために、樹脂が炭化する現象であり、放電開始時に発生することが多い。この現象の主たる原因は、本来はガス排気の経路ではない場所にガスが流れることによるものであるが、そのもとを糾すとプラスチック容器１と隔壁板６とのガスシール不良であった。もともと延伸ＰＥＴ容器では容器首部１ａの寸法安定性が高いことからガスシール性は十分であったため、シール面の密着性には特別の配慮を払う必要はなかったが、成形の異常によりプラスチック容器１が僅かに変形したり、本来のガスベント３が塞がれメインチャンバー７に残留した空気が逃げ場を求めるに至り、シールの不完全さが顕在化していた。
【００１３】
すなわち、図２に示す従来の高周波プラズマによるプラスチック容器成膜装置にあっては、メインチャンバー７の隔壁板６の貫通孔に図４に示す容器支持部品を設置し、その容器支持部品の上にプラスチック容器１を載せる、口元支持を行っていた。この場合、高周波プラズマでは電界強度の高い容器口元周辺でアーク放電が発生しやすく、その場所は、プラスチック容器１と図４の容器支持部品の接触部分の容器首部外面に集中的に発生する傾向があるが、本来は気体を流さない場所であった。従来は、厳密なガスシールを施していないため、正規のガスベント３が成膜の堆積物で目詰まりを起こすと、容器首部１ａと図４の容器支持部品の隙間からわずかに気体分子がリークして、局所的に高い電界強度分布と相まって絶縁破壊を生じていた。
【００１４】
本発明の課題は、圧力が１００Ｐａから０．５Ｐａの真空領域で、プラスチック容器の
内面に、アーク放電を発生させずに、障害なく成膜することを課題とする。
【課題を解決するための手段】
【００１５】
本発明は、上記課題を解決するために、１つの筐体からなるサブチャンバーに複数のメインチャンバーが整列し、各メインチャンバー内部に開口部を有するプラスチック容器を倒立して収納し、該プラスチック容器に全数同時にプラズマＣＶＤ法で薄膜を形成する装置であって、各メインチャンバー内部でプラスチック容器の首部を挟む力をかけてプラスチック容器を支持する容器首部支持部品を隔壁板の貫通孔に設置し、さらに前記容器首部支持部品が前記プラスチック容器を倒立して収納する機能を併せ持ったことを特徴とする成膜装置である。
【００１６】
また、本発明は、上記の成膜装置において、上記容器首部支持部品が、上記プラスチック容器の首部のねじと嵌合するねじ孔を有し、上記プラスチック容器を上記容器首部支持部品にねじ込んで支持することを特徴とする成膜装置である。
【００１７】
また、本発明は、上記の成膜装置において、上記容器首部支持部品が、脱着を容易にしたアンダーカット形状で内側にフランジを有する第１の部品と、該第１の部品を内側に嵌め込む外側の第２のリング部品から成り、前記第１の部品のフランジを上記プラスチック容器のフランジ上に設置した後に前記第２のリング部品に前記第１の部品を嵌め込むことで前記第１の部品を挟む力をかけ、前記第１の部品の内側のフランジが上記プラスチック容器の首部を挟む力をかけて支持することを特徴とする成膜装置である。
【００１８】
また、本発明は、上記の成膜装置において、上記容器首部支持部品が、上記プラスチック容器と嵌合された状態で上記メインチャンバーに出し入れ可能であることを特徴とする成膜装置である。
【発明の効果】
【００１９】
本発明は、隔壁板の貫通孔に設置した容器首部支持部品でプラスチック容器の首部を挟む力をかけてプラスチック容器１を支持することで、容器首部支持部品とプラスチック容器との密封性が良くなり、プラスチック容器と容器首部支持部品の接触部分が確実にシールされ、容器首部と容器首部支持部品との間を流れる異常なガス流れを無くし、アーク放電を抑制することが可能となる効果がある。すなわち、本来にはない異常なガス流れを遮断することでアーク放電によるプラスチック容器の炭化を防止することが可能となる効果がある。
【図面の簡単な説明】
【００２０】
【図１】多数取り成膜装置の例を説明する図である。
【図２】メインチャンバーの例を説明する図である。
【図３】メインチャンバー上部の排気流れを説明する図である。
【図４】従来の容器支持部品の例を説明する図である。
【図５】本発明のねじ式の容器首部支持部品の例を説明する図である。
【図６】本発明の嵌合式の容器首部支持部品の例を説明する図である。
【発明を実施するための形態】
【００２１】
以下に、本発明の一実施形態を説明する。本発明は、図１に示すような、１つの筐体からなるサブチャンバー８に複数のメインチャンバー７が整列し、そのメインチャンバー７内部に倒立して収納されたプラスチック容器１を全数同時にプラズマＣＶＤ法で薄膜を形成する多数取り成膜装置である。プラスチック容器１の樹脂構成は単層のポリエステルまたはポリエチレン乃至ポリプロピレン、ポリスチレン製であるか、または成膜面がこれらの樹脂で成形された多層容器である。また、図２に示すメインチャンバー７は、内部に薄
膜を形成しようとするプラスチック容器１が収容できるだけの円筒状のスペースを持つ筒体を外側に備え、その筒体の上方の開口端に設置されるチャンバー蓋５を有し、メインチャンバー７内には薄膜を形成しようとするプラスチック容器１を所定位置に保持するための隔壁板６があり、筒体の側壁には導電性材料よりなる外部電極４が設置され、筒体とプラスチック容器１の間には絶縁体のスペーサー２が設置されている。そして、内部電極を兼ねるガス放出管４が、メインチャンバー７の底から隔壁板６の開口部を貫いて、隔壁板６の貫通孔に設置した容器首部支持部品１０で保持されているプラスチック容器１の内部にまで設置されている。
【００２２】
本発明の重要な特徴は、上記の成膜装置において、隔壁板６の貫通孔に図５又は図６に示す容器首部支持部品１０を設置し、その容器首部支持部品１０がプラスチック容器１の容器首部１ａを挟む力をかけてプラスチック容器１を支持することである。これにより、この容器首部支持部品１０はプラスチック容器１との密封性が良くなり、プラスチック容器１と容器首部支持部品１０の接触部分が確実にシールされ、容器首部１ａと容器首部支持部品１０との間を流れる異常なガス流れを無くし、アーク放電を抑制することが可能となる効果がある。
【００２３】
すなわち、本発明は、プラスチック容器１の容器首部１ａが、キャップで挟む力をかけキャップと嵌合させるように設計されていることを利用して、容器首部支持部品１０を、外面側はメインチャンバー７との脱着性を付与し、内面側は、プラスチック容器１の容器首部１ａを挟む力をかけて容器首部１ａと嵌合させる容器首部支持部品１０を用いる。この容器首部支持部品１０には、口内径に近い寸法の貫通孔を設けておくことで、プラスチック容器１内部に成膜ガスを供給して反応後のガスを排出できるようにする。この容器首部支持部品１０は、プラスチック容器１の容器首部１ａと嵌合することで、プラスチック容器１との気密性（シール性）が付与され、最適な成膜環境を実現できる効果がある。
【００２４】
プラスチック容器１と容器首部支持部品１０の嵌合は、プラスチック容器１の容器首部１ａのねじ１１と容器首部支持部品１０のねじ孔の組み合わせて嵌合する方法、あるいは、プラスチック容器１の容器首部１ａのフランジ１２と容器首部支持部品１０のフランジ１３を突き合わせて嵌合する方法を用いる。それぞれの保持部品の形態の一例を図５及び図６に示す。図５の形状では両者をねじ込んで組合せる。これによりプラスチック容器１の容器首部１ａの一部分で面シールが行われ、容器首部１ａの外面を沿って流れるガスの流れを遮断することができる効果がある。
【００２５】
また、図６の嵌合方式では、脱着を容易にしたアンダーカット形状で内側にフランジ１３を有する第１の部品を、そのフランジ１３をプラスチック容器１のフランジ１２上に設置した後に、第１の部品を外側の第２のリング部品に嵌めこむ。この第１の部品と第２のリング部品とで容器首部支持部品１０を構成する。これにより、第２のリング部品に第１の部品を嵌め込む際に第１の部品を挟む力をかけることで、第１の部品の内側のフランジ１３がプラスチック容器１の容器首部１ａを挟む力をかけるようにする。プラスチック容器１の容器首部１ａにねじ１１がある場合も、ねじ１１の他にフランジ１２があれば、図６の嵌合方式の容器首部支持部品１０で支持することが可能である。どちらの容器首部支持部品１０も、成膜装置の外でプラスチック容器１と組合せた後、プラスチック容器１とともに成膜チャンバーに挿入する。
【００２６】
以上の方法は主にプラズマＣＶＤ法で酸化珪素薄膜をコーティングする装置に適用できる。この場合に使用できる原料ガスについては、主ガスとしてヘキサ・メチル・ジ・シロキサン（以下ＨＭＤＳＯと称する）の他、トリ・メチル・シロキサンなどを用いることが可能で、これにより酸化珪素薄膜の成膜が可能になる。また、反応ガスとしては、酸素の他、オゾン、二酸化炭素などを用いることが可能である。
【００２７】
また、成膜の原料ガスを放出するガス放出管４が設けられており、メインチャンバー７内にプラスチック容器１を収納する際に、ガス放出管４をプラスチック容器１の内部に進入させる挿入時に、容器首部支持部品１０がプラスチック容器１の位置決めを正確に行えるので、プラスチック容器１の水平方向の位置ずれが少なく、プラスチック容器１とガス放出管４との干渉の恐れを少なくする効果がある。また、プラスチック容器１の搬送を底部を保持して行う場合、容器首部支持部品１０がプラスチック容器１の口元を保護し口元の傷つきを防止する効果がある。更に、プラスチック容器１の容器首部１ａを支持して、その胴部は保持しないので、剛性が弱いプラスチック容器１の胴部にストレスを加えずに保持できる効果がある。
【実施例】
【００２８】
以下に、本発明の実施例を説明する。
＜実施例１＞
８本同時に成膜可能なプラズマＣＶＤ成膜装置を使って、５００ｍｌＰＥＴ容器の内面にガスバリア性を高めるための酸化珪素皮膜を生成した。プラスチック容器１の保持方法を、図５に示すねじ１１で結合させる容器首部支持部品１０を用い、メインチャンバー７にプラスチック容器１を倒立状態で挿入した。メインチャンバー７にはこれを上下に分割する隔壁板が設けられており、この中心に容器首部支持部品１０が挿入されることで倒立する構造であり、メインチャンバー７内の圧力を１００Ｐａから０．５Ｐａの真空領域にして用いる。プラズマ発生装置は高周波電源を使い、ヘキサ・メチル・ジ・シロキサン（ＨＭＤＳＯ）と酸素をそれぞれ１台のマスフローコントローラで計量した後、各チャンバーに分配した。真空ポンプ９は、ロータリーポンプ、ブースターポンプ、ターボ分子ポンプ各１台ずつをリレーして、ＨＭＤＳＯを４０ｓｃｃｍ、酸素を８００ｓｃｃｍ流した。そして流量の安定したところで２０００Ｗの高周波電力で成膜した。全部で１０００回成膜したときの成膜異常の発生回数を表１に示した。
【００２９】
＜実施例２＞
プラスチック容器１の保持方法を、図６に示す嵌合キャップ方式の容器首部支持部品１０を用い、プラスチック容器１の内壁に成膜を行った。全部で１０００回成膜したときの成膜異常の発生回数を表１に示す。
【００３０】
＜比較例１＞
プラスチック容器１の保持方法を従来の容器口元支持とし、他は実施例１と同様にして成膜を行った。全部で１０００回成膜したときの成膜異常の発生回数を表１に示した。
【００３１】
【表１】
2010242205.tif 000003
【符号の説明】
【００３２】
１・・・プラスチック容器
１ａ・・・容器首部
２・・・スペーサー
３・・・ガスベント
４・・・ガス放出管
５・・・チャンバー蓋
６・・・隔壁板
７・・・メインチャンバー
８・・・サブチャンバー
９・・・真空ポンプ
１０・・・容器首部支持部品
１１・・・ねじ
１２・・・（プラスチック容器の）フランジ
１３・・・（容器首部支持部品の）フランジ
【図１】
2010242205.tif 000004
【図２】
2010242205.tif 000005
【図３】
2010242205.tif 000006
【図４】
2010242205.tif 000007
【図５】
2010242205.tif 000008
【図６】
2010242205.tif 000009